(57)【要約】      （修正有）【課題】規定破断面の領域での接着テープの割裂がさらに改善され得る接着テープおよびこのような接着テープを備えた平坦ウェブ材料を提供する。【解決手段】第１の表面Ｋ３１および対向する第２の表面Ｋ３２を有する支持層Ｋ３と、第１の表面Ｋ３１に部分面で配置された第１の接着剤層Ｋ１と、第２の表面Ｋ３２の面領域ＦＢ上に配置された第２の接着剤層Ｋ２と、接着テープＫを平面的に割裂するための規定破断面とを有する、平坦ウェブ材料のフライイングロール交換のための接着テープＫ。前記規定破断面が、支持層Ｋ３と第２の接着剤層Ｋ２との間に配置された表面コーティングＫ４を有するように形成されており、表面コーティングＫ４への第２の接着剤層Ｋ２の付着力が、支持層Ｋ３への表面コーティングＫ４の付着力より大きく、第２の接着剤層Ｋ２が、支持層Ｋ３の方に向いている表面Ｋ２１に不活化された接着領域Ｋ６を有する、接着テープＫ。【選択図】図１
2019090003.tif 000002
【特許請求の範囲】
【請求項１】
ロール（Ｒ、Ｂ）上に巻き付けられた平坦ウェブ材料（ＲＢ）のフライイングロール交換のための接着テープ（Ｋ）であって、
第１の表面（Ｋ３１）および第１の表面（Ｋ３１）に対向する第２の表面（Ｋ３２）を有する支持層（Ｋ３）と、
支持層（Ｋ３）の第１の表面（Ｋ３１）に間接的または直接的に、少なくとも部分面で配置された第１の接着剤層（Ｋ１）と、
支持層（Ｋ３）の第２の表面（Ｋ３２）の少なくとも１つの面領域（ＦＢ）上に配置された第２の接着剤層（Ｋ２）と、
接着テープ（Ｋ）を平面的に割裂するための少なくとも１つの規定破断面と
を有し、
規定破断面が、少なくとも１つの面領域（ＦＢ）が支持層（Ｋ３）と第２の接着剤層（Ｋ２）との間に配置された表面コーティング（Ｋ４）を有するように形成されており、
表面コーティング（Ｋ４）への第２の接着剤層（Ｋ２）の付着力が、支持層（Ｋ３）への表面コーティング（Ｋ４）の付着力より大きく、および／または
表面コーティング（Ｋ４）への第２の接着剤層（Ｋ２）の付着力が、表面コーティング（Ｋ４）内部の凝集力より大きい、接着テープ（Ｋ）において、
第２の接着剤層（Ｋ２）が、支持層（Ｋ３）の方に向いている表面（Ｋ２１）に不活化された接着領域（Ｋ６）を有することを特徴とする、接着テープ（Ｋ）。
【請求項２】
不活化された接着領域（Ｋ６）が、第２の接着剤層（Ｋ２）のうち接着テープ（Ｋ）の長手方向（ｌＫ）に延在している縁領域（ＬＫ２）に隣接して配置されていることを特徴とする、請求項１に記載の接着テープ（Ｋ）。
【請求項３】
第２の接着剤層（Ｋ２）が、支持層（Ｋ３）のうち接着テープ（Ｋ）の長手方向（ｌＫ）に延在している縁領域（ＬＫ３）に対して間隔をあけて配置されていることを特徴とする、請求項１または２に記載の接着テープ（Ｋ１）。
【請求項４】
不活化された接着領域（Ｋ６）が、第２の接着剤層（Ｋ２）の全長にわたって、または長さの一部分領域に延在していることを特徴とする、請求項１〜３のいずれか１つに記載の接着テープ（Ｋ）。
【請求項５】
不活化された接着領域（Ｋ６）が、第２の接着剤層（Ｋ２）の全幅ｂＳの半分より小さい幅ｂｄＫを有することを特徴とする、請求項１〜４のいずれか１つに記載の接着テープ（Ｋ）。
【請求項６】
不活化された接着領域（Ｋ６）が、０．５ｍｍ≦ｂｄＫ≦５ｍｍ、好ましくは１ｍｍ≦ｂｄＫ≦３ｍｍ、特に好ましくは１．５ｍｍ≦ｂｄＫ≦２．５ｍｍの幅を有することを特徴とする、請求項１〜５のいずれか１つに記載の接着テープ（Ｋ）。
【請求項７】
不活化された接着領域（Ｋ６）が、第２の接着剤層（Ｋ２）のうち支持層（Ｋ３）の方に向いている表面（Ｋ２１）に、インクまたは塗料を施すことにより形成されていることを特徴とする、請求項１〜６のいずれか１つに記載の接着テープ（Ｋ）。
【請求項８】
不活化された接着領域（Ｋ６）が、第２の接着剤層（Ｋ２）のうち支持層（Ｋ３）の方に向いている表面（Ｋ２１）に、ウェブ状で非接着性の材料ストリップを施すことにより形成されていることを特徴とする、請求項１〜６のいずれか１つに記載の接着テープ（Ｋ）。
【請求項９】
不活化された接着領域（Ｋ６）が、第２の接着剤層（Ｋ２）のうち支持層（Ｋ３）の方に向いている表面（Ｋ２１）に、粉末材料を施すことにより形成されていることを特徴とする、請求項１〜６のいずれか１つに記載の接着テープ（Ｋ）。
【請求項１０】
不活化された接着領域（Ｋ６）が、第２の接着剤層（Ｋ２）のうち支持層（Ｋ３）の方に向いている表面（Ｋ２１）を照射によって過架橋することにより形成されていることを特徴とする、請求項１〜６のいずれか１つに記載の接着テープ（Ｋ）。
【請求項１１】
ロール（Ｒ、Ｂ）上に巻き付けられており、平坦ウェブ材料（ＲＢ）が請求項１〜１０のいずれか１つに記載の接着テープ（Ｋ）を備えている、平坦ウェブ材料（ＲＢ）。
【請求項１２】
フライイングロール交換のための、請求項１〜１０のいずれか１つに従って形成された接着テープ（Ｋ）の使用。
【発明の詳細な説明】
【技術分野】
【０００１】
本発明は、ロール上に巻き付けられた平坦ウェブ材料のフライイングロール交換のための接着テープであって、第１の表面および第１の表面に対向する第２の表面を有する支持層と、支持層の第１の表面に間接的または直接的に、少なくとも部分面で配置された第１の接着剤層と、支持層の第２の表面の少なくとも１つの面領域上に配置された第２の接着剤層と、接着テープを平面的に割裂するための少なくとも１つの規定破断面とを有し、規定破断面が、少なくとも１つの面領域が支持層と第２の接着剤層との間に配置された表面コーティングを有するように形成されており、表面コーティングへの第２の接着剤層の付着力が、支持層への表面コーティングの付着力より大きく、および／または、表面コーティングへの第２の接着剤層の付着力が、表面コーティング内部の凝集力より大きい、接着テープに関する。本発明はさらに、ロール上に巻き付けられており、かつこのような接着テープを備えた平坦ウェブ材料に関する。本発明はさらに、このような接着テープの使用に関する。
【背景技術】
【０００２】
対応する接着テープは、ＤＥ１０２０１５２１４１９３Ａ１（特許文献１）から公知である。フライイングロール交換は、製紙工場またはそれに類するところで、高速で動いている機械を止める必要なく、平坦ウェブ材料のほぼ繰り出された先行ロールを後続ロールと取り替えるために一般に行われている方法である。ロール上に巻き付けられた平坦ウェブ材料の最初の領域上に接着テープが施され、この接着テープはその第１の接着剤層およびその第２の接着剤層で貼り付くことにより平坦ウェブ材料と結合される。平坦ウェブ材料がほぼ完全に繰り出された先行ロールと取り替えるべき後続ロールの平坦ウェブ材料の繰り出しは、これを平坦ウェブ材料が動いているときに行う場合、「フライイングロール交換」と言う。その際、後続ロールの平坦ウェブ材料と結合した接着テープは、第２の接着剤層が支持層から離れるように、規定破断面の領域で割裂する。この工程では、第１の接着剤層および支持層は、平坦ウェブ材料の第１の領域に残り、第２の接着剤層および第２の接着剤層上に施された表面コーティングは、平坦ウェブ材料のうち第１の領域から間隔をあけて配置された第２の領域に残る。後続ロールの平坦ウェブ材料の第１の領域は、第１の接着剤層を部分的にのみカバーしている。第１の接着剤層のうち後続ロールの平坦ウェブ材料にカバーされていない領域は、先行ロールの平坦ウェブ材料に接着し、他方で第２の接着剤層は後続ロールの平坦ウェブ材料に接着する。第２の接着剤層は、割裂後、露出している接着剤によるウェブ断裂のリスクを回避するため、表面コーティングによって完全にカバーされていることが望ましい。２つの対向する接着剤層を有する接着テープにより、ロール交換前に、後続ロールの平坦ウェブ材料が繰り出されないことを保証できる。なぜなら平坦ウェブ材料は、この接着テープの特殊な構造により、ばらばらにならずに保たれるからである。後続ロールを先行ロールと取り替えなければならなくなり、「フライイングロール交換」されるとすぐに、後続ロールの平坦ウェブ材料を制御して規定通りに開くおよび繰り出すことを接着テープの規定破断面が保証するべきである。
【先行技術文献】
【特許文献】
【０００３】
【特許文献１】ＤＥ１０２０１５２１４１９３Ａ１
【特許文献２】ＥＰ１０７６０２６Ａ
【特許文献３】ＥＰ２１１６５８１Ａ
【非特許文献】
【０００４】
【非特許文献１】Ｒｏｅｍｐｐ
【非特許文献２】ＴＡＰＰＩ  ＵＭ  ２１３  （ＴＡＰＰＩ  Ｕｓｅｆｕｌ  Ｍｅｔｈｏｄｓ  ２１３，  ２０１２年発行）
【発明の概要】
【発明が解決しようとする課題】
【０００５】
本発明の課題は、規定破断面の領域での接着テープの割裂がさらに改善され得る接着テープおよびこのような接着テープを備えた平坦ウェブ材料を提供することである。
【課題を解決するための手段】
【０００６】
この課題は独立請求項の特徴によって解決される。本発明の有利な形態および変形形態は従属請求項に提示されている。
【０００７】
本発明による接着テープは、第２の接着剤層が、支持層の方に向いている表面に不活化された接着領域を有することを特徴とする。
【０００８】
不活化された接着領域では、第２の接着剤層、とりわけ第２の接着剤層のうち支持層の方に向いている表面が接着作用をもたない。これにより、不活化された接着領域では、第２の接着剤層と表面コーティングおよび／または支持層との材料結合式の結合が無効にされている。不活化された接着領域により、規定破断面の領域では第２の接着剤層のある種の突出部が実現される。この突出部によって規定破断面の領域での割裂の開始またはスタートを一層より規定通りにより制御して行えるので、この突出部により、規定破断面の領域での割裂挙動を改善することができる。不活化された接着領域によって形成された突出部は、規定破断面の領域での接着テープの割裂のためのある種の活性化領域であり、これにより、規定破断面の割裂平面に亀裂を的確かつ規定通りに入れることができる。この初期割裂補助は、規定破断面の領域での一層確実かつ穏やかな初期割裂に有利に働き、これによりとりわけ、誤った初期割裂の確率を下げることもできる。不活化された接着領域の形成は、表面コーティング、したがって支持層上に第２の接着剤層を施す、とりわけラミネートする前に、第２の接着剤層のうち支持層の方に向いている表面の接着作用を部分的に不活化または無効にすることにより実現できる。表面コーティングは、第２の接着剤層の全面に施してよいか、または部分面のみに施してもよい。
【０００９】
特に良好な初期割裂挙動を達成できるよう、不活化された接着領域は、第２の接着剤層のうち接着テープの長手方向に延在している縁領域に好ましくは隣接して配置されている。
【００１０】
第２の接着剤層は、支持層のうち接着テープの長手方向に延在している縁領域に対して好ましくは間隔をあけて配置されている。この間隔は、支持層の縁領域に対する第２の接着剤層のある種のインデントを形成する。これにより第２の接着剤層が好ましくは、支持層の縁領域と同一平面上で終端するのではなく、支持層の縁領域に対して間隔をあけて配置されている。間隔Ａは好ましくは、０．５ｍｍ≦Ａ≦５ｍｍ、好ましくは１ｍｍ≦Ａ≦３ｍｍであり得る。支持層のうち接着テープの長手方向に延在している縁領域に対する第２の接着剤層の間隔により、規定破断面の割裂挙動、とりわけ初期割裂をさらに改善することができる。間隔またはインデントにより、初期割裂の際に必要な力のピークを低減することができる。これに関し、前縁での割裂強度を克服するには、系の初期割裂のための上昇させた最大力が必要とされる（規定破断箇所の割裂工程を開始させるための初期割裂力、イニシャル割裂力）。さらに続けて、スプライステープの全幅にわたって割裂するにはより低いレベルの力を必要とする（継続割裂力）。費やされる力と割裂系の幅との積が、割裂に必要な仕事である（割裂仕事）。初期割裂力は、加速時に作用する遠心力および空気力学的な力によって製品が予定より早く開かない程度に高く調整することが望ましく、他方で割裂仕事は、規定破断面の完全な最後までの割裂に必要な仕事が断裂に至らない程度に小さく調整されなければならない。本発明による接着テープの形態により、これらのパラメータに関して優れた値を実現することができる。
【００１１】
規定破断面の全長にわたって、規定破断面の均一な割裂挙動を達成できるよう、不活化された接着領域は好ましくは、第２の接着剤層の全長にわたって延在している。しかしその代わりに、不活化された接着領域が第２の接着剤層の長さの一部の区間で、したがって部分面にのみ延在していてもよい。この規定破断面の長さおよび接着剤層の長さは、接着テープの長手方向に延在している。
【００１２】
不活化された接着領域は好ましくは、第２の接着剤層の全幅の一部分領域に延在している。好ましくは、その際、不活化された接着領域が、第２の接着剤層の全幅ｂＳの半分より小さい幅ｂｄＫを有する。これにより、規定破断面の割裂挙動が改善されるにもかかわらず、割裂工程の前は規定破断面において平坦ウェブ材料の繰り出しを確実に阻止できるよう、表面コーティングおよび／または支持層に対する第２の接着剤層の十分に良好な接着作用を引き続き保証することができる。
【００１３】
不活化された接着領域は、０．５ｍｍ≦ｂｄＫ≦５ｍｍ、好ましくは１ｍｍ≦ｂｄＫ≦３ｍｍの幅を有することができる。特に好ましくは、不活化された接着領域は１．５ｍｍ≦ｂｄＫ≦２．５ｍｍの幅を有する。
【００１４】
第２の接着剤層のうち規定破断面の方に向いている表面での不活化された接着領域は、様々な様式により形成することができる。
【００１５】
不活化された接着領域は、例えば、第２の接着剤層のうち支持層の方に向いている表面に、インクまたは塗料を施すことにより形成することができる。これらのインクまたは塗料は、例えばいわゆるＵＶ塗料またはＵＶインクであることができる。しかしその他の架橋型または乾燥型、例えば空気乾燥型のインクまたは塗料を用いてもよい。インクまたは塗料の硬化によって永続的な遮断層が生じ、これにより接着領域の不活化を達成できる。インクまたは塗料の施しは、例えば印刷法により、例えば印刷機構またはインクジェットを使って行うことができる。インクまたは塗料を、例えば止め具内に配置されたピンを使ってさらに塗布してもよい。この場合、μｍ範囲の特に小さな厚さを達成することができる。加えて部分領域内での不活化が可能である。あらゆるその他の塗布方法も用いることができる。
【００１６】
不活化された接着領域は、第２の接着剤層のうち支持層の方に向いている表面に、ウェブ状で非接着性の材料ストリップを施すことによりさらに形成することができる。この材料ストリップは、例えばプラスチック材料から、またはしかし金属材料からも形成することができる。例えば材料ストリップは、例えばアルミニウムフィルムまたはＰＥＴフィルムのようなフィルムストリップであることができる。材料ストリップはできるだけ小さな厚さを有することが望ましい。材料ストリップは例えば約２μｍの厚さを有することができる。材料ストリップを例えばラミネート加工によって施すことができ、これにより第２の接着剤層の完全なカバー、したがって特に良好な不活化を達成することができる。
【００１７】
不活化された接着領域は、第２の接着剤層のうち支持層の方に向いている表面に、粉末材料を施すことによりさらに形成することができる。粉末材料としては、例えばタルカム、チョーク、炭酸カルシウム、カオリンなどを使用することができる。粉末材料の施しは、例えば粉末をふりかけることにより行うことができ、これにより特に薄く施すことができ、部分領域内での不活化も可能である。
【００１８】
第２の接着剤層は、支持層の方に向いている表面を照射によって過架橋することにより不活化してもよい。第２の接着剤層の表面の照射は、第２の接着剤層の表面の架橋工程を引き起こすために好ましくは紫外線光を使って行われる。第２の接着剤層の表面を架橋することにより、照射の領域内で第２の接着剤層の接着作用を無効にすることができ、これにより不活化された接着領域を形成することができる。したがって、不活化された接着領域の形成のこの様式では、接着作用を無効にするために追加的な材料を第２の接着剤層上に施す必要はない。
【００１９】
本発明による課題の解決は、ロール上に巻き付けられた平坦ウェブ材料を使ってさらに行われ、この平坦ウェブ材料は、上述のように形成および変形された接着テープを備えている。
【００２０】
本発明によれば、フライイングロール交換のための、上述のような形成および変形された接着テープの使用がさらに規定されている。
【００２１】
以下では、図に基づいて本発明の好ましい一形態を一緒に記載しながら、本発明を改善するさらなる措置をより詳しく示す。
【図面の簡単な説明】
【００２２】
【図１】本発明に従った接着テープの概略図である。
【図２】本発明に従った接着テープのさらなる概略図である。
【図３ａ】フライイングロール交換中の本発明に従った平坦ウェブ材料の概略図である。
【図３ｂ】フライイングロール交換中の本発明に従った平坦ウェブ材料の概略図である。
【図３ｃ】フライイングロール交換中の本発明に従った平坦ウェブ材料の概略図である。
【図３ｄ】フライイングロール交換中の本発明に従った平坦ウェブ材料の概略図である。
【図３ｅ】フライイングロール交換中の本発明に従った平坦ウェブ材料の概略図である。
【発明を実施するための形態】
【００２３】
図１および図２は、接着テープＫを概略的に示しており、接着テープＫは、図３ａ〜図３ｅに示したような、ロールＲ上に巻き付けられた平坦ウェブ材料ＲＢ上に配置することができる。
【００２４】
接着テープＫは支持層Ｋ３を有する。支持層Ｋ３は、第１の表面Ｋ３１および第１の表面Ｋ３１に対向する第２の表面Ｋ３２を有する。
【００２５】
第１の表面Ｋ３１上には第１の接着剤層Ｋ１が配置されている。第１の接着剤層Ｋ１は、支持層Ｋ３上に間接的または直接的に配置することができる。この関連で直接的とは、第１の接着剤層Ｋ１が支持層Ｋ３に直接的に載っていることを意味する。間接的とは、支持層Ｋ３と第１の接着剤層Ｋ１との間に、１つまたは複数のさらなる層、例えば機能層――例えば、塗料層、金属層（例えばアルミニウム層など）、またはその他の機能添加剤（例えば着色料、金属粉末、ゲッターなど）を含有する層などのような適切な層を使って、対応する設けられた検出器により接着テープＫを検出するための――、さらなる接着剤層、フィルム層、テキスタイル材料から成る層、支持層Ｋ３の第１の表面Ｋ３１と第１の接着剤層Ｋ１との間のくっつき性を改善するための層、およびその類似物を設け得ることを意味する。ここで示した形態では、第１の接着剤層Ｋ１は、支持層Ｋ３または支持層Ｋ３の第１の表面Ｋ３１上に直接的に配置されている。この場合、第１の接着剤層Ｋ１は、支持層Ｋ３の第１の表面Ｋ３１上に全面で配置されている。しかし第１の接着剤層Ｋ１を、支持層Ｋ３の第１の表面Ｋ３１の特定の区間上にのみ、したがって第１の表面Ｋ３１上に部分面で配置してもよく、これにより２つ以上の第１の接着剤層Ｋ１が相並んで存在することができる。
【００２６】
ここで示した形態では、第１の接着剤層Ｋ１上に剥離カバーＫ５が配置されており、剥離カバーＫ５は、接着テープＫの長手方向ｌＫにミシン目またはスリットＫ５Ｓを有し、したがって剥離カバーＫ５は少なくとも部分的には切断されていてよい。剥離カバーＫ５は、例えばシリコーン処理された剥離紙であってよいか、またはしかし剥離フィルムであってもよい。
【００２７】
支持層Ｋ３の第２の表面Ｋ３２上には第２の接着剤層Ｋ２が配置されており、第２の接着剤層Ｋ２と支持層Ｋ３との間には表面コーティングＫ４が配置されているので、第２の接着剤層Ｋ２は支持層Ｋ３上に間接的に配置されている。表面コーティングＫ４および第２の接着剤層Ｋ２は、支持層Ｋ３の第２の表面Ｋ３２の１つの面領域ＦＢ上に配置されており、面領域ＦＢは、支持層Ｋ３の第２の表面Ｋ３２の全面より小さい。しかし表面コーティングＫ４が、支持層Ｋ３の表面全体をカバーしてもよい。表面コーティングＫ４を使って、接着テープＫを平面的に割裂するための規定破断面をつくり出すことができ、この規定破断面は、表面コーティングＫ４が第２の接着剤層Ｋ２と一緒に配置されている面領域ＦＢに相当する。この面領域ＦＢ、したがって規定破断面は、接着剤層Ｋ２より小さい。好ましくはＦＢ＝Ｋ２−Ｋ６である。表面コーティングＫ４は、第２の接着剤層Ｋ２の面積以上である。
【００２８】
接着テープＫの割裂は、表面コーティングＫ４内で、または表面コーティングＫ４と支持層Ｋ３との間で起こり、しかし支持層Ｋ３内では起こらないので、支持層Ｋ３の材料選択に関しては基本的に制限がない。前提条件は単に、支持層Ｋ３上に表面コーティングＫ４を設けることができ、表面コーティングＫ４が、支持層Ｋ３の表面Ｋ３２への十分に小さな付着力を有するか、または十分に小さな内部凝集力を有するかのいずれかであり、これにより、この表面コーティングＫ４上での第２の接着剤層Ｋ２のくっつき性が上記の力の少なくとも１つより高いことである。
【００２９】
支持層Ｋ３としては、基本的に紙、フィルム（例えばプラスチック製）、不織布、多層ラミネート（例えば複数の紙または複数のフィルム材料または紙とフィルムとから成る）を用いることができる。通常の支持層材料（例えば紙および／またはプラスチック）の少なくとも１つの層と、金属フィルム層（例えばとりわけアルミニウム）とから成るラミネートを用いてもよい。
【００３０】
表面コーティングＫ４として、支持層Ｋ３の表面Ｋ３２上に化学物質、例えば結合剤の層を施すことができる。化学物質を例えば溶液または分散液の形態で施して、その後で乾燥することができ、したがって、支持層Ｋ３の表面Ｋ３２に載っている乾燥した層（例えば連続的なフィルムまたは多孔質コーティング）が存在している。施し方法の、化学物質の、および溶液、懸濁液、または分散液の濃度の選択により、支持層Ｋ３の表面Ｋ３２への表面コーティングＫ４のフィルムの付着性に影響を及ぼすことができる。
【００３１】
表面コーティングＫ４を形成するための溶液、懸濁液、または分散液が、支持層Ｋ３の表面Ｋ３２に侵入してもよい。これは、とりわけ規定破断面が表面コーティングＫ４内部に存在し、かつこれが割裂工程では凝集破壊によって割裂する実施形態にとって興味深いものと言える。
【００３２】
支持層Ｋ３としては塗工紙を用いることができるか、または一方の表面に塗工紙を備えた支持層Ｋ３を使用することができる。
【００３３】
塞がれた表面およびより良い印刷適性を獲得するため、紙（例えば塗工原紙）上にしばしば塗工剤（塗工インクとも言う）が均一に施され、例えばドクターブレードコーティング、ローラコーティング、刷毛コーティング、ノズルコーティング（例えば空気ノズルコーティング）によって、または例えばカーテン流し塗り（「Ｃｕｒｔａｉｎ  Ｃｏａｔｉｎｇ」）によって施される。こうして得られた表面コーティングは「コート（Ｓｔｒｉｃｈ）」とも言い、処理された紙は「塗工紙」とも言う。紙の片面または両面に塗工することができる。
【００３４】
使用可能な塗工インクは、以下の主構成要素：水、顔料（一般的に白色鉱物顔料または白色鉱物）、顔料用分散剤（一般的にポリアクリラート）、結合剤（一般的に合成アクリラートコポリマーまたはスチレン−ブタジエンコポリマー）、デンプン、増粘剤（一般的にメチルセルロース誘導体またはアクリラートコポリマー）、粘度および保水力を調節するための添加剤、カレンダー助剤（例えばワックス）、剥離剤（例えばポリビニルアルコール）、湿摩擦を軽減するための助剤、シェーディング染料（例えば光学的増白剤）、消泡剤、殺生物剤のうちの複数から通常は構成される。
【００３５】
塗工インク中の固体割合は、通常は約６５〜７０質量％であり、そのうちほぼ９０％が顔料である。結合剤割合は、通常は１０〜１５質量％（乾燥物質に対し）であり、この結合剤割合により、とりわけ規定破断箇所での割裂工程にとって重要な特性に影響を及ぼすことができる（例えば付着剥離または凝集剥離の傾向など）。すべてのその他の添加剤は、通常は低い濃度（とりわけ１質量％未満）で加えられる。市販されている紙の顔料選択は、塗工紙の品質要求、例えば白さ、不透明さ、平滑さ、光沢、表面強さ、印刷適性に従って決まる。
【００３６】
塗工剤のための材料としては、主構成要素が１種もしくは複数の鉱物――例えばチョーク（炭酸カルシウム）、タルカム、陶土（カオリン、例えばチャイナクレイ）――、１種もしくは複数のタンパク質誘導体（例えばカゼイン）、１種もしくは複数の多糖（例えばデンプン）、１種もしくは複数のプラスチック粒子、または上記物質の２種以上の代表物の混合物である化学組成物を使用することができる。それに加えてまたはその代わりに特殊顔料、例えばサチン白（アルミン酸硫酸カルシウム）または焼成粘土をさらに用いることができる。
【００３７】
塗工剤のための化学組成物の構成要素として、とりわけ少なくとも一部では、好ましくは主構成要素として、つまり５０％超で、さらに好ましくは排他的にも、薄片状および／または層状で存在する成分を選択することができる。これはとりわけ、適切な鉱物を選択することにより有利に実現することができる。薄片状または層状の物質、とりわけ鉱物は、構成体間の相互作用がすべての次元で同等なのではなく、一平面（層）内では平面間より大きいような構造を有する（Ｒｏｅｍｐｐ（非特許文献１）に従った定義）。異なる相互作用は、異なる原子間距離に現れており、たいていは薄片状に割裂することができる。このような化合物の公知の例は、グラファイト、モンモリロナイト、および雲母である。グラファイトでのように平らかまたはフィロケイ酸塩でのように波形のいずれかである摺動可能な層は、容易に相互に平行にずれることができる。塗工剤の薄片状または層状の構成要素の選択は、本発明による教示の意味における割裂性を特に良好に調整し得るために利用することができる。
【００３８】
とりわけ薄片状のカオリンをベースとする、および／または二酸化チタンをベースとする塗工剤が特に有利に用いられ、なぜならこれに関しては接着剤との特に良好な適合性が分かったからである。
【００３９】
このような片面または両面に塗工された紙は、特に良好に用いることができる。紙とコートとの間の界面またはコート自体が系の規定破断面なので、片面のみ塗工された紙を選択するのが有利である。
【００４０】
支持材料のために、スプライスプロセス中に支持体のうち第２の接着剤を備えた表面で割裂分離し得るコートを備えた市販の紙を用いることができる。
【００４１】
しかしながらその代わりに非塗工紙に、本発明による接着テープのための支持材料として使用するために初めてコートを付与してもよいか、または既にコートを備えている紙にさらなる表面コーティングを付与し、スプライスプロセス中の割裂が、とりわけもともとの（最初の）コートとさらなる表面コーティングとの間で生じ得る。
【００４２】
上で詳述したように最初のコートと支持体表面との間で割裂が起こるとしても、塗工された表面のさらなる処理により、とりわけコロナ処理もしくはプラズマ処理のような物理的方法により、またはプライマー処理のような化学的方法により、第２の接着剤層とコートとの間の定着性を上昇させることが有利であり得る。
【００４３】
表面コーティングのための化学物質として、例えば公報ＥＰ１０７６０２６Ａ（特許文献２）およびＥＰ２１１６５８１Ａ（特許文献３）にラミネート剤として記載されているような化学組成物もさらに有利に考慮される。このようなラミネート剤は、バインダのほかに、弱い剥離効果があり、かつ必要に応じて弾性化性でもある添加物を通常は含有する。バインダの種類および量の選択により、割裂特性（とりわけ凝集破壊または付着破壊の傾向）に有利に影響を及ぼすことができる。
【００４４】
ＥＰ１０７６０２６Ａ（特許文献２）が記載しているような、とりわけうまく用い得る組成物は、バインダのほかに、弱い剥離効果があり、シリコーンを含まず、かつ必要に応じて弾性化性でもある添加物を含有する。バインダとしては、例えば修飾デンプン、または湿式接着テープのためにずっと以前から使用されているような結合剤を使用することができる。剥離剤としては、例えばタルカム、ステアリン酸Ｃａのようなステアリル誘導体、またはとりわけシリコーンおよびフッ素を含まないポリマー剥離剤の分散液、例えばメタクリル酸ステアリルまたはマレイン酸のステアリル誘導体とスチレンとから成るコポリマーをベースとする分散液を用いることができる。任意選択で添加され得る弾性化剤としては、例えば水溶性のポリグリコールを用いることができる。とりわけ、結合剤１０〜９０質量％および剥離剤１０〜９０質量％ならびに弾性化剤を最大６０質量％含有する水性製剤を、表面コーティングを製造するための組成物として使用することができる。好ましくは結合剤として、デンプン誘導体、例えばアニオン性バレイショデンプンを３０〜７０質量％の割合で用いる。剥離剤として好ましくは、タルカム、ステアリン酸Ｃａ、および／またはステアリル基を有する剥離効果のあるコポリマーを３０〜８０質量％の割合で使用する。弾性化には、好ましくは０〜１５質量％の間の量での、とりわけ水溶性のポリプロピレングリコールまたはポリエチレングリコールが良く適していることが分かった。これに関しては、比較的高分子で、室温で固体の生成物を優先的に使用する。比較的高い割合で良好に用い得るさらなる弾性化剤は、アラビアゴムおよび類似の特性プロファイルを有するプラスチックである。この組成物には、充填剤および／または増粘剤をとりわけ最大３０質量％の割合で添加することができる。
【００４５】
表面コーティングの生成にとりわけうまく用い得るさらなる組成物は、少なくとも１種の多糖成分および界面活性剤成分を含む。このような組成物は、ＥＰ２１１６５８１Ａ（特許文献３）に記載されており、本発明にも良好に利用することができる。この場合、表面コーティングのための組成物として、結合剤、とりわけ多糖成分のほかに、とりわけ剥離剤として役立つ少なくとも１種の界面活性剤成分を含むような組成物が用いられる。界面活性剤成分はただ１種の界面活性剤であってよく、しかし２種以上の界面活性剤から成る界面活性剤成分を用いてもよい。この組成物は、必要に応じてさらなる成分、例えばとりわけ弾性化性添加物（以下に、弾性化剤とも）も有利に含み得る。多糖成分は、非常に好ましい一手順では、デンプン、アラビアゴム、または上記化合物の誘導体である。結合剤成分はさらに、例えばステアリン酸塩、とりわけステアリン酸マグネシウムおよびステアリン酸カルシウムであってもよい。結合剤成分は、デンプンと１種または複数のさらなる結合剤とから成る混合物が用いられるような組成であってもよい。本発明に従って特に好ましい組成物は、最大９８質量％、特に好ましくは最大８５〜９５質量％、さらにより良好には９０〜９５質量％の多糖割合を有する。特に好ましくは、デンプン誘導体、とりわけバレイショデンプンをベースとするヒドロキシプロピルエーテルを用い得る。このようなデンプンは、例えばＥｍｓｌａｎｄｓｔａｅｒｋｅ社から名称Ｅｍｓｏｌ  Ｋ５５で入手可能である。界面活性剤含有率は、非常に好ましくは２〜２０、より良好には５〜１５、最も良好には５〜１０質量％である。上記の割合表示は、多糖成分に関しても界面活性剤成分に関しても、界面活性剤および多糖から成る混合物に対してであり、しかも、それぞれ固体割合に対する量の形態においてである。さらにまた溶剤、とりわけ水が、好ましくは５０〜８０％の割合で含まれる。とりわけ、多糖成分の２０〜４０％水溶液に固体界面活性剤を入れることで対処できる。さらなる添加剤としては、ここでも例えばタルカム、ステアリン酸Ｃａ、および／またはステアリル基を有する剥離効果のあるコポリマーを３０〜８０質量％の割合で使用することができる。弾性化には、好ましくは０〜１５質量％の間の量でのポリプロピレングリコールまたはポリエチレングリコールが良く適していることが分かった。これに関しては、比較的高分子で、室温で固体の生成物を優先的に使用する。比較的高い割合で良好に用い得るさらなる弾性化剤は、アラビアゴムおよび類似の特性プロファイルを有するプラスチックである。
【００４６】
第１の接着剤層Ｋ１および／または第２の接着剤層Ｋ２は、自己接着剤として形成することができる。自己接着剤（感圧接着剤、英語：ＰＳＡ＝「ｐｒｅｓｓｕｒｅ  ｓｅｎｓｉｔｉｖｅ  ａｄｈｅｓｉｖｅｓ」とも言う）と見なされるのはとりわけ、場合によっては例えば接着樹脂のようなさらなる成分を適切に添加することにより、適用温度で（ほかに定義されていない限り室温で）持続的に接着性であり、永続的に接着能力があり、かつ多種の表面に、ここではとりわけ平坦ウェブ材料に、接触の際にくっつく、とりわけすぐにくっつく（いわゆる「タック」［粘着性または初期粘着性］を有する）ようなポリマー接着剤である。自己接着剤は、適用温度で既に、溶剤によるまたは熱による活性化なしで、しかし通常は多少なりとも高い圧力の影響により、貼り付くべき土台を十分に濡らすことができ、これにより、くっつくために十分な相互作用を接着剤と土台との間に形成することができる。このために重要な影響パラメータは、なかでも圧力および接触時間である。感圧接着剤の特別な特性は、なかでもとりわけそれらの粘弾性特性に起因する。
【００４７】
第１の接着剤層Ｋ１に使用される接着剤は、好ましくは高いタック（初期粘着性）によって選択され、その一方で第２の接着剤層Ｋ２には、有利にはせん断に強い（自己）接着剤を用いる。
【００４８】
自己接着剤としては、アクリラートベースの系を用いることができ、例えば、純粋アクリラート接着剤（それぞれアクリラートモノマーおよび／またはメタクリラートモノマーだけをベースとするホモポリマーおよびコポリマー、いわゆる１００％系）としての、アクリルモノマー（アクリラート、メタクリラート）および非アクリルモノマーから成るコポリマーをベースとする接着剤としての、または純粋ポリアクリラート、アクリルモノマーおよび非アクリルモノマーから成るコポリマー、ならびに非アクリルモノマーのみから成る（コ）ポリマーを含むリストからの少なくとも２種の代表物を含有する混合物をベースとする接着剤としての、アクリラートベースの系を用いることができる。水溶性アクリラートも非水溶性アクリラートも有利に用いることができる。とりわけ有利には、水中で重合されたアクリラート（水性系）も用い得る。
【００４９】
天然ゴム剤および合成ゴム剤、シリコーンベース接着剤も、上記化合物の分散液もさらに用いることができる。
【００５０】
場合によっては多相の、様々なタイプの感圧接着剤の混合物、例えばゴムベース接着剤（天然ゴムおよび／もしくは合成ゴム）とアクリラート接着剤との混合物、または天然ゴムと合成ゴムとから成る混合物も良好に用いることができる。シリコーン接着剤、ゴム系（天然ゴムおよび／もしくは合成ゴム）、ならびに／またはアクリラート系の群から選択される様々な成分から成る混合物を用いてもよい。
【００５１】
原理的には、このような貼付に適した感圧接着剤のすべてのベースタイプを用い得ることを指摘しておく。有利には、再パルプ化可能な、とりわけ測定法ＴＡＰＰＩ  ＵＭ  ２１３  （ＴＡＰＰＩ  Ｕｓｅｆｕｌ  Ｍｅｔｈｏｄｓ  ２１３，  ２０１２年発行）（非特許文献２）に従って再パルプ化可能な接着剤、つまり、平坦ウェブ材料、とりわけ紙の再処理の際に、ほぼまたは完全にパルプに、つまり水に溶けたまたは柔らかくなった紙スラリーまたは繊維スラリーに戻せるような接着剤を用いる。
【００５２】
第２の接着剤層Ｋ２はストリップの形態で施されており、この第２の接着剤層Ｋ２は、支持層Ｋ３のうち接着テープＫの長手方向ｌＫに延在している縁領域ＬＫ３に平行に延在している。これに関し第２の接着剤層Ｋ２は、支持層Ｋ３のうち接着テープＫの長手方向ｌＫに延在している縁領域ＬＫ３に対して間隔Ａをあけて配置されている。インデントとして形成された間隔Ａは、最大１０ｍｍの大きさであることができ、好ましくは０．５〜５ｍｍの間、非常に好ましくは１〜３ｍｍの間の大きさであることができる。とりわけ、間隔Ａは２ｍｍであることができる。
【００５３】
第２の接着剤層Ｋ２の幅ｂＳの選択により、規定破断面を完全に割裂するために費やされなければならない割裂仕事を、主支持体Ｋ３の幅に関係なく調整することができる。これは、規定破断面が接着テープＫの幅ｂＫにわたって全面に延在している系に対する利点である。
【００５４】
前縁での割裂強度を克服するには、割裂系の初期割裂のための上昇させた最大力が必要とされる（初期割裂力）。さらに続けて、割裂ストリップの全幅にわたって割裂するにはより低いレベルの力を必要とする（継続割裂力）。初期割裂力は、加速時に作用する遠心力および空気力学的な力によって製品が予定より早く開かない程度に高く調整しなければならず、他方で継続割裂力は、割裂系の完全な最後までの割裂がウェブ断裂に至らない程度に小さく調整されなければならない。重要な品質要素は、割裂ストリップの一定の継続割裂力であり、継続割裂力は、狭い範囲内の規定レベルに調整されている。
【００５５】
規定破断面の割裂分離挙動を改善するため、第２の接着剤層Ｋ２のうち支持層Ｋ３の方に向いている表面Ｋ２１に、不活化された接着領域Ｋ６が形成されている。不活化された接着領域Ｋ６により、規定破断面に亀裂を的確に入れることができる。不活化された接着領域Ｋ６は接着作用をもたず、したがって不活化された接着領域Ｋ６では、第２の接着剤層Ｋ２と表面コーティングＫ４および／または支持層Ｋ３との間の材料結合式の結合が形成されていない。
【００５６】
とりわけ図２に認識できるように、不活化された接着領域Ｋ６は、第２の接着剤層Ｋ２のうち接着テープＫの長手方向ｌＫに延在している縁領域ＬＫ２に隣接して配置されており、したがって、不活化された接着領域Ｋ６は、第２の接着剤層Ｋ２の縁領域ＬＫ２に同一平面上で隣り合っている。
【００５７】
これに関し不活化された接着領域Ｋ６は、第２の接着剤層Ｋ２の全長にわたって延在している。この不活化された接着領域Ｋ６はストリップの形態を有する。しかし不活化された接着領域Ｋ６は、第２の接着剤層Ｋ２の長さの一部分領域にのみ延在していてもよい。さらに、不活化された接着領域Ｋ６が波形を有することもできる。
【００５８】
図２に認識できるように、不活化された接着領域Ｋ６は、第２の接着剤層Ｋ２の全幅ｂＳの半分より小さい幅ｂｄＫを有する。これに関し、不活化された接着領域Ｋ６は０．５ｍｍ≦ｂｄＫ≦５ｍｍ、好ましくは１ｍｍ≦ｂｄＫ≦３ｍｍの幅を有することができる。特に好ましくは、不活化された接着領域は１．５ｍｍ≦ｂｄＫ≦２．５ｍｍの幅を有する。
【００５９】
第２の接着剤層Ｋ２の表面Ｋ２１での不活化された接着領域Ｋ６は、様々な様式により形成することができる。
【００６０】
不活化された接着領域Ｋ６は、例えば、第２の接着剤層Ｋ２のうち支持層Ｋ３の方に向いている表面Ｋ２１に、インクまたは塗料を施すことにより形成することができる。不活化された接着領域Ｋ６は、第２の接着剤層Ｋ２のうち支持層Ｋ３の方に向いている表面Ｋ２１に、ウェブ状で非接着性の材料ストリップを施すことによりさらに形成することができる。不活化された接着領域Ｋ６は、第２の接着剤層Ｋ２のうち支持層Ｋ３の方に向いている表面Ｋ２１に、粉末材料を施すことによりさらに形成することができる。不活化された接着領域Ｋ６は、第２の接着剤層Ｋ２のうち支持層Ｋ３の方に向いている表面Ｋ２１を照射によって過架橋することにより形成してもよい。第２の接着剤層Ｋ２の表面Ｋ２１の照射は、第２の接着剤層Ｋ２の表面Ｋ２１の架橋工程を引き起こすために好ましくは紫外線光を使って行われる。この形態では、ＵＶ放射によって架橋可能な接着剤層Ｋ２を使用する。第２の接着剤層Ｋ２の表面Ｋ２１を架橋することにより、照射の領域内で第２の接着剤層Ｋ２の接着作用を無効にすることができ、これにより不活化された接着領域Ｋ６を形成することができる。
【００６１】
図３ａ〜図３ｅでは、フライイングロール交換を例示的に示しており、とりわけ、本発明による接着テープＫを使った平坦ウェブ材料ＲＢのフライイングロール交換の準備および実施を示している。フライイングロール交換は、とりわけ、後続ロールＲの一番上の巻きを構成している平坦ウェブ区間Ｒ１を、後続ロールＲの２番目の巻きを構成している平坦ウェブ区間Ｒ２上に本発明による接着テープＫで固定することにより、平坦ウェブ材料ＲＢの後続ロールＲが最初に準備されるように実施することができる。
【００６２】
まずは接着テープＫを平坦ウェブ区間Ｒ２上に施す。その後、接着テープＫの第１の接着剤層Ｋ１を部分的にのみ露出させる。これは、その上にある剥離カバーＫ５が、図１に認識できるように接着テープＫの長手方向ｌＫにスリットまたはミシン目Ｋ５Ｓを有し、これにより剥離カバーＫ５が２つの部分Ｋ５１、Ｋ５２に分けられているか、または２つの部分Ｋ５１、Ｋ５２を生成するための規定破断箇所を有し、その場合に剥離カバーの一方の部分Ｋ５１のみを剥ぎ取ることで行うことができ、これにより、図３ａに認識できるように接着性領域Ｋ１１および非接着性領域のＫ１２（カバーされているので）、それぞれ、第１の接着剤層Ｋ１のうち接着テープＫの長手方向ｌＫに走っている領域が、あとに残る。
【００６３】
この接着テープＫは、後続ロールＲの一番上の巻きを構成している平坦ウェブ区間Ｒ１（一番上の平坦ウェブ層）を、後続ロールＲの上から２番目の巻きを構成している平坦ウェブ区間Ｒ２（２番目の平坦ウェブ層）上に貼り付けるためにのみ利用される。まずは、接着剤層Ｋ２を平坦ウェブ区間Ｒ２に貼り付ける。その後、剥離カバーの部分領域Ｋ５１を取り除き、平坦ウェブ区間Ｒ１を、接着性領域の覆われていない部分領域Ｋ１１に貼り付ける。これによりＲ１がＲ２と結合する。
【００６４】
その後、第１の接着剤層Ｋ１上に貼り付けられた平坦ウェブ区間Ｒ１のはみ出ているフラッグ部Ｒ３を、第１の接着剤層Ｋ１のうち剥離カバーの残りの部分Ｋ５２によりカバーされた領域Ｋ１２に対する破線Ｓの領域において短くし（切り取り、破り取り、またはそれに類することをし）、したがって、この場合に生じた平坦ウェブ材料ＲＢの端部Ｅは、接着テープＫの第１の接着剤層Ｋ１の残りの剥離カバーＫ５２に実質的に隣接する。その後、剥離カバーＫ５のまだある部分Ｋ５２を引き剥がすことができ、これにより、露出している接着剤表面Ｋ１２が存在し、接着剤表面Ｋ１２は、図３ｂ〜図３ｅに示しているように、繰り出し終えた先行平坦ウェブＢとの貼付に利用することができる。その際、接着剤表面Ｋ１２が、平坦ウェブ材料ＲＢの進行方向に見て、接着性領域Ｋ１１と少なくとも同じ幅である場合が有利である。
【００６５】
続いて図３ｃに認識できるように、こうして準備されたロールＲを、ほぼ完全に繰り出された取り替えるべき先行ロールＢの横に配置し、先行ロールＢと実質的に同じ周速へと加速させる。その後、ロールＲを先行ロールＢの平坦ウェブ材料ＲＢに向かって、例えば圧胴Ａを使って押し付け、その際、ロールＲ、Ｂは実質的に同じ速度で、接着テープＫの第１の接着剤層Ｋ１の露出している面領域Ｋ１２が、先行ロールＢの平坦ウェブ材料ＲＢと貼り付く。その際、様々な材料を互いに継ぐこともできる。
【００６６】
先行ロールＢの平坦ウェブ材料ＲＢと貼り付くと同時にまたはその直後に、図３ｄに認識できるように接着テープＫが規定破断面ＦＢにおいて開き、これにより図３ｅに認識できるように、後続ロールＲの平坦ウェブ材料ＲＢを、後続ロールＲが貼り付いている先行ロールＢの平坦ウェブ材料ＲＢと共にプロセスに通すことができる。これにより、フライイングロール交換の際の連続的なプロセスフローを保証できる。
【００６７】
割裂分離した表面コーティングＫ４の残りは、割裂後に第２の接着剤層Ｋ２を完全にカバーしており、これによりその後の機械の動作において貼り付くことはない。
【００６８】
本発明はその実施形態において、上に提示した好ましい形態には制限されない。むしろ幾つかの変形形態が考えられ、これらの変形形態は、根本的に違う種類の実施形態でも、示した解決策を利用している。請求項、明細書、または図面から分かるすべての特徴および／または利点は、構造上の細部、空間的な配置、および方法ステップを含めて、単独でも非常に様々な組合せでも、本発明の本質をなすことができる。
【図１】
2019090003.tif 000003
【図２】
2019090003.tif 000004
【図３ａ】
2019090003.tif 000005
【図３ｂ】
2019090003.tif 000006
【図３ｃ】
2019090003.tif 000007
【図３ｄ】
2019090003.tif 000008
【図３ｅ】
2019090003.tif 000009
【外国語明細書】
2019090003000001.pdf